МНОГОСЛОЙНЫЙ МЕТАЛЛИЧЕСКИЙ ЛИСТ И СПОСОБ ЕГО ИЗГОТОВЛЕНИЯ

1. Многослойный металлический лист с металлическими покровными листами (1.1, 1.2) и по меньшей мере одним размещенным между покровными листами сердцевинным слоем (1.3) из полимера, который соединен с замыканием материала с покровными листами (1.1, 1.2), отличающийся тем, что сердцевинный слой (1.3) имеет волокнистый армирующий компонент и окружающую волокна армирующего компонента полиуретановую матрицу, причем полиуретановая матрица выполнена из водной, не содержащей растворителя полиуретановой дисперсии, причем волокна присутствуют в полиуретановой матрице в виде коротких отрезков волокон с длиной максимально 50 мм, причем волокна армирующего компонента состоят из негорючих керамических волокон.
2. Многослойный лист по п. 1, отличающийся тем, что он используется для изготовления конструкционных элементов или кузовных деталей.
3. Многослойный лист по п. 1 или 2, отличающийся тем, что полиуретановая дисперсия содержит блокированный изоцианат.
4. Многослойный лист по п. 1, отличающийся тем, что волокнистый армирующий компонент выполнен в виде однонаправленно упорядоченного текстильного материала, ткани или нетканого материала.
5. Многослойный лист по п. 1, отличающийся тем, что сердцевинный слой (1.3) имеет толщину в диапазоне от 0,4 мм до 2,0 мм, предпочтительно максимально 1,5 мм.
6. Многослойный лист по п. 1, отличающийся тем, что покровные листы (1.1, 1.2) изготовлены из алюминиевого, магниевого, стального материала или их комбинаций.
7. Многослойный лист по п. 1, отличающийся тем, что соответствующий покровный лист (1.1, 1.2) имеет толщину в диапазоне от 0,1 мм до 1,0 мм, предпочтительно в диапазоне от 0,2 мм до 0,8 мм.
8. Многослойный лист по п. 1, отличающийся тем, что по меньшей мере один из покровных листов (1.1, 1.2) снабжен коррозионно-защитным слоем.
9. Способ изготовления многослойного металлического листа, при котором металлические покровные листы (1.1, 1.2) соединяют с замыканием материала с размещенным между ними сердцевинным слоем (1.3) из полимера с использованием давления и тепла, отличающийся тем, что в качестве сердцевинного слоя используют предварительно сформированный сердцевинный слой (1.3), который имеет волокнистый армирующий компонент и окружающую волокна армирующего компонента полиуретановую матрицу, причем полиуретановую матрицу образуют из водной, не содержащей растворителя полиуретановой дисперсии, причем волокна присутствуют в полиуретановой матрице в виде коротких отрезков волокон с длиной максимально 50 мм, причем в качестве волокнистого армирующего компонента используют армирующий компонент, изготовленный из негорючих керамических волокон.
10. Способ по п. 9, отличающийся тем, что многослойный металлический лист используют для строительства или изготовления кузовов.
11. Способ по п. 9, отличающийся тем, что к полиуретановой дисперсии добавляется блокированный изоцианат.
12. Способ по 9, отличающийся тем, что в качестве блокированного изоцианата добавляется ароматический и/или алифатический изоцианат.
13. Способ по п. 9, отличающийся тем, что сердцевинный слой (1.3) перед соединением с покровными листами (1.1, 1.2) пронизывают и/или механически обезвоживают.
14. Способ по п. 9, отличающийся тем, что в качестве покровных листов (1.1, 1.2) используются листы из алюминиевого, магниевого, стального материала или их комбинаций.
15. Способ по п. 9, отличающийся тем, что в качестве покровных листов (1.1, 1.2) применяются листы из стального материала, которые снабжены коррозионно-защитным слоем, предпочтительно слоем цинка.
16. Способ по п. 89, отличающийся тем, что изготовленный из покровных листов (1.1, 1.2) и сердцевинного слоя (1.3) многослойный металлический лист (1) непосредственно после завершения соединения с замыканием материала сердцевинного слоя и покровных листов подвергается охлаждению и во время охлаждения одновременно прессованию или прокатке.